(57)【要約】【課題】  表面強度が強く、カール矯正装置による巻ぐせ矯正を可能としたインクジェット記録用紙を提供する。【解決手段】  支持体の少なくとも一方の面に、アマニ油吸油量が５０〜３００ｍｌ／１００ｇのリン酸カルシウム系化合物を無機顔料１００重量部中に２０重量部以上含み、アマニ油吸油量が８０ｍｌ／１００ｇ以下の顔料を２０重量部以上含むインク受容層を持ち、該インク受容層のワックスピックが１０以上であるようにして、印字にじみがなくなるとともに、塗工層強度が強くなるようにし、こすれ傷が発生しにくくなって、巻ぐせ（ＣＤカール）の矯正のためにカール矯正装置を使用することができることとなり、生産を効率化するようにしている。【特許請求の範囲】
【請求項１】
支持体の少なくとも一方の面に、アマニ油吸油量が５０〜３００ｍｌ／１００ｇのリン酸カルシウム系化合物を無機顔料１００重量部中に２０重量部以上含み、アマニ油吸油量が８０ｍｌ／１００ｇ以下の顔料を２０重量部以上含むインク受容層を持ち、該インク受容層のワックスピックが１０以上であることを特徴とするインクジェット記録用紙。
【請求項２】
前記アマニ油吸油量が８０ｍｌ／１００ｇ以下の顔料が有機顔料を含むことを特徴とする前記請求項１記載のインクジェット記録用紙。
【請求項３】
前記アマニ油吸油量が８０ｍｌ／１００ｇ以下の顔料が重質炭酸カルシウムであることを特徴とする前記請求項１記載のインクジェット記録用紙。
【請求項４】
前記アマニ油吸油量が８０ｍｌ／１００ｇ以下の顔料が軽質炭酸カルシウムであることを特徴とする前記請求項１記載のインクジェット記録用紙。
【請求項５】
前記インク受容層のワックスピックが１５以上であることを特徴とする請求項１、２、３および４のいずれか一項記載のインクジェット記録用紙。
【請求項６】
前記インク受容層におけるブリストー法による吸収係数Ｋａが０．１〜０．５ｍｌ／ｍ2・√ｍｓであることを特徴とする前記請求項１、２、３、４および５のいずれか一項記載のインクジェット記録用紙。
【請求項７】
前記インク受容層の厚みが３０μｍ以下であることを特徴とする前記請求項１、２、３、４、５および６のいずれか一項記載のインクジェット記録用紙。
【発明の詳細な説明】
【技術分野】
【０００１】
本願発明は、インクジェット記録用紙に関し、さらに詳しくは表面強度が強く、カール矯正装置の使用が可能なインクジェット記録用紙に関するものである。
【背景技術】
【０００２】
一般に、インクジェット記録方式は、ノズル等からインクを吐出し、記録用紙上に付着させることにより、ドットを形成して記録を行うこととなっており、ドットインパクトタイプの記録方式に比べて騒音がなく、フルカラー化が容易であり、高速印字が可能であるなどの利点を有している。
【０００３】
従来のインクジェット記録用紙は、印字した際のにじみを無くするために、インク受容層の顔料として吸油量の大きいシリカが用いられている（特許文献１参照）。
【０００４】
【特許文献１】特開２０００−１５９９２７号公報。
【発明の開示】
【発明が解決しようとする課題】
【０００５】
ところが、上記したようにインク受容層にシリカを用いた場合、塗工層強度が低下し、カール矯正装置を使用すると、塗工面に傷がつくため、巻ぐせ（即ち、ＣＤカール）を矯正することが困難であった。
【０００６】
本願発明は、上記の点に鑑みてなされたもので、表面強度が強く、カール矯正装置による巻ぐせ矯正を可能としたインクジェット記録用紙を提供することを目的とするものである。
【課題を解決するための手段】
【０００７】
本願発明の上記の目的は、支持体の少なくとも一方の面に、アマニ油吸油量が５０〜３００ｍｌ／１００ｇのリン酸カルシウム系化合物を無機顔料１００重量部中に２０重量部以上含み、アマニ油吸油量が８０ｍｌ／１００ｇ以下の顔料を２０重量部以上含むインク受容層を持ち、該インク受容層のワックスピックが１０以上であることを特徴とするインクジェット記録用紙によって達成された。。
【０００８】
即ち、アマニ吸油量の大きいリン酸カルシウム系化合物と接着強度の出るアマニ油吸油量が８０ｍｌ／１００ｇ以下の無機または有機顔料とをインク受容層に用いたことにより、印字にじみがなくなるとともに、塗工層強度が強くなり、こすれ傷が発生しにくくなる。従って、巻ぐせ（ＣＤカール）の矯正のためにカール矯正装置を使用することができ、生産を効率化することができる。リン酸カルシウム系化合物としては、非晶質リン酸カルシウム、フッ素アパタイト、塩素アパタイト、ヒドロキシアパタイト、リン酸水素カルシウムなどが例示されるが、ヒドロキシアパタイトが特に好適である。なお、無機顔料１００重量部中のリン酸カルシウム系化合物の含有量が２０重量部未満となると、印字にじみが発生するおそれがある。また、アマニ油吸油量が８０ｍｌ／１００ｇ以下の顔料の含有量が２０重量部未満となると、接着強度が不足し、インク受容層のワックスピックが１０未満となり、カール矯正装置を使用すると、塗工面に傷がつくおそれがある。
【０００９】
本願発明において、前記アマニ油吸油量が８０ｍｌ／１００ｇ以下の顔料としては、有機顔料を含む顔料を用いる場合もあり、重質あるいは軽質炭酸カルシウムを用いる場合もある。特に重質炭酸カルシウムを用いるのが、接着強度を高める点で好ましい。
【００１０】
また、前記インク受容層のワックスピックは１５以上とするのが、紙むけに対する強さを確保できる点で好ましい。
【００１１】
また、前記インク受容層におけるブリストー法による吸収係数Ｋａを０．１〜０．５ｍｌ／ｍ2・√ｍｓとすることもでき、そのようにした場合、好適なインク吸収性が得られ、インクジェット記録用紙として好適なものとなる。吸収係数Ｋａの範囲は、０．２〜０．４の範囲とするのが特に好適である。なお、吸収係数Ｋａが０．１ｍｌ／ｍ2・√ｍｓ未満となると、インク吸収量が不足するため印字にじみが発生し、０．５ｍｌ／ｍ2・√ｍｓを超えると、原紙まで浸透するインクの量が増えるために印字濃度が低下する。
【００１２】
また、前記インク受容層の厚みを３０μｍ以下とすることが好適であり、そのようにした場合、表面強度を強く保てるため、巻きくせカール矯正装置の使用が可能となる。なお、３０μｍを超えると、表面強度が弱くなるため、巻きくせカール矯正装置を使用すると表面に傷が入りやすくなり、巻きくせカール矯正装置が使用できなくなる。
【発明の効果】
【００１３】
本願発明によれば、支持体の少なくとも一方の面に、アマニ油吸油量が５０〜３００ｍｌ／１００ｇのリン酸カルシウム系化合物を無機顔料１００重量部中に２０重量部以上含み、アマニ油吸油量が８０ｍｌ／１００ｇ以下の顔料を２０重量部以上含むインク受容層を持ち、該インク受容層のワックスピックが１０以上であるようにしたので、印字にじみがなくなるとともに、塗工層強度が強くなり、こすれ傷が発生しにくくなって、巻ぐせ（ＣＤカール）の矯正のためにカール矯正装置を使用することができ、生産を効率化することができるという効果がある。
【発明を実施するための最良の形態】
【００１４】
次いで、本願発明の実施の形態を以下に詳述する。
【００１５】
本実施の形態にかかるインクジェット記録用紙は、支持体の少なくとも一方の面に、アマニ油吸油量が５０〜３００ｍｌ／１００ｇのリン酸カルシウム系化合物を無機顔料１００重量部中に２０重量部以上含み、アマニ油吸油量が８０ｍｌ／１００ｇ以下の顔料を２０重量部以上含むインク受容層を持ち、該インク受容層のワックスピックが１０以上であることを特徴としている。
【００１６】
前記支持体は、特に限定されるものではなく、従来塗工紙の形成に用いられていた既知の紙あるいはフィルムシートとすることができる。支持体の坪量については、特に限定はないが、塗工層と支持体との接着性に優れるパルプ等を原料として一般の印刷用紙に用いられる坪量４０〜３００ｇ／ｍ2の紙を支持体として用いるのが好適である。抄紙方法については、特に限定はないが、酸性抄紙、中性抄紙、アルカリ性抄紙のいずれであってもよい。また、この場合、基紙の原料パルプとしては、特に限定になく、既知のＫＰ、ＴＣＦ、ＥＣＦのような化学パルプ、ＰＧＷ、ＳＧＰ、ＲＧＰ、ＢＣＴＭＰ、ＣＴＭＰ等の機械パルプ、脱墨パルプ、古紙パルプあるいはケナフ、竹、麻、藁等由来の非木材パルプ等とすることができる。これらのパルプは単独で用いてもよく、２種以上を混合して用いてもよい。
【００１７】
上記したように、アマニ吸油量の大きいリン酸カルシウム系化合物と接着強度の出るアマニ油吸油量が８０ｍｌ／１００ｇ以下の無機または有機顔料とをインク受容層に用いたことにより、印字にじみがなくなるとともに、塗工層強度が強くなり、こすれ傷が発生しにくくなる。従って、巻ぐせ（ＣＤカール）の矯正のためにカール矯正装置を使用することができ、生産を効率化することができる。リン酸カルシウム系化合物としては、非晶質リン酸カルシウム、フッ素アパタイト、塩素アパタイト、ヒドロキシアパタイト、リン酸水素カルシウムなどが例示されるが、ヒドロキシアパタイトが特に好適である。なお、無機顔料１００重量部中のリン酸カルシウム系化合物の含有量が２０重量部未満となると、印字にじみが発生するおそれがある。また、アマニ油吸油量が８０ｍｌ／１００ｇ以下の顔料の含有量が２０重量部未満となると、接着強度が不足し、インク受容層のワックスピックが１０未満となり、カール矯正装置を使用すると、塗工面に傷がつくおそれがある。
【００１８】
前記アマニ油吸油量が８０ｍｌ／１００ｇ以下の顔料としては、有機顔料を含む顔料を用いる場合もあり、重質あるいは軽質炭酸カルシウムを用いる場合もある。特に重質炭酸カルシウムを用いるのが、接着強度を高める点で好ましい。
【００１９】
また、前記インク受容層のワックスピックは１５以上とするのが、紙むけを対する強さを確保できる点で好ましい。ここで、ワックスピックとは、紙の表面強さ、即ち、紙むけに対する強さを特殊の棒状ワックスを用いて試験するワックスピック試験（ＪＩＳ  Ｐ  ８１２９に準じる）により得られた数値である。
【００２０】
また、前記インク受容層におけるブリストー法による吸収係数Ｋａを０．１〜０．５ｍｌ／ｍ2・√ｍｓとすることもでき、そのようにした場合、好適なインク吸収性が得られ、インクジェット記録用紙として好適なものとなる。吸収係数Ｋａの範囲は、０．２〜０．４の範囲とするのが特に好適である。なお、吸収係数Ｋａが０．１ｍｌ／ｍ2・√ｍｓ未満となると、インク吸収量が不足するため印字にじみが発生し、０．５ｍｌ／ｍ2・√ｍｓを超えると、原紙まで浸透するインクの量が増えるために印字濃度が低下する。ここで、ブリストー法とは、ミリ秒単位の短時間における液体の紙表面へのぬれおよびそれに続く紙中への浸透挙動を測定する方法であり、ヘッドボックスから液体を回転ホイール上の試験片に動的に転移させ、吸収時間と転移量とから吸収係数Ｋａが求められる（ＪＡＰＡＮ  ＴＡＰＰＩ  Ｎｏ．５１に準じる）。
【００２１】
また、前記インク受容層の厚みを３０μｍ以下とすることが好適であり、そのようにした場合、表面強度を強く保てるため、巻きくせカール矯正装置の使用が可能となる。なお、３０μｍを超えると、表面強度が弱くなるため、巻きくせカール矯正装置を使用すると表面に傷が入りやすくなり、巻きくせカール矯正装置が使用できなくなる。
【００２２】
上記した炭酸カルシウム以外の顔料は、特に限定されるものではなく、例えばカオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム、多孔性合成非晶質シリカ、多孔性炭酸マグネシウム、多孔性アルミナ等の白色顔料、ポリエチレン系プラスチックピグメント、スチレン系プラスチックピグメント、アクリル系プラスチックピグメント、ポリエチレン、マイクロカプセル、尿素樹脂、メラミン樹脂等の有機顔料等が挙げられるなかでも、多孔性の無機顔料である多孔性合成非晶質シリカ、多孔性炭酸マグネシウム、多孔性アクリル系等が好適である。
【００２３】
さらに、塗工層の結着には結着剤が用いられるが、この結着剤としては、従来既知の水溶性結着剤やエマルジョン系結着剤が問題なく使用できる。特に、インクジェット記録に用いる水性インクの吸収性を阻害しにくいＰＶＡなどの水溶性結着剤、または接着強度が高く、一般コート紙の結着剤として使用されるラテックスを用いるのが望ましい。この結着剤としては、スチレン−ブタジエン系共重合体、メチルメタクリレート、アクリロニトリル、アクリル、ポリビニルアルコール、酢酸ビニル、酸化澱粉、エステル化澱粉、エーテル化澱粉、カルボキシメチルセルロースやヒドロキシエチルセルロースなどのセルロース誘導体、カゼイン、ゼラチン、大豆蛋白などが挙げられる。
【００２４】
本実施の形態にかかるインクジェット記録用紙における塗工層を設けるに当たっては、従来既知の塗工機を用いることが可能であり、その具体例としては、ブレードコーター、エアナイフコーター、ロールコーター、ゲートロールコーター、ブラシコーター、カーテンコーター、バーコーター、グラビアコーター、サイズプレスコーターなどが挙げられる。
【００２５】
上記インク受容層の塗工量は、１〜２５ｇ／ｍ2とするのが好ましい。１ｇ／ｍ2未満であると、インク受容性が低下してインクジェット印字した際ににじみが発生し、２５ｇ／ｍ2を超えると、表面強度が弱くなり、カール矯正装置を使用した際に塗工面に傷つきが発生するようになる。
【００２６】
塗工後には、従来既知のカレンダー装置を用いて、カレンダー処理をすることができる。
【００２７】
このインクジェット記録用紙に対してインクジェット記録を行うに当たっては、従来既知の水性インクを用いることができるが、好適には、アニオン系水性インクを用いて記録するのが望ましい。
【００２８】
上記アニオン系水性インクとしては、着色剤、液媒体、その他の添加剤からなる一般的なものでよく、着色剤としては、例えば直接染料、酸性染料、塩基性染料、反応性染料あるいは食品用色素等の水溶性染料が用いられ、液媒体としては、水および水溶性の各種有機溶剤、例えばメチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール等の炭素数１〜４のアルキルアルコール類；ジメチルホルムアミド、ジメチルアセトアミド等のアミド類；アセトン、ジアセトンアルコール等のケトン又はケトンアルコール類；テトラヒドロフラン、ジオキサン等のエーテル類；ポエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個のアルキレングリコール類；グリセリン、エチレングリコールメチルエーテル、ジエチレングリコールメチル（又はエチル）エーテル、トリエーテルグリコールモノメチルエーテル等の多価アルコールの低級アルキルエーテル類等を用いたものでよい。
【００２９】
ついで、本願発明を実施例１〜４および比較例１，２、従来例によってさらに詳述するが、本願発明は、これらの実施例に限定されるものではない。
【００３０】
ついで、下記表１に示す実施例１〜７および比較例１〜６並びに従来例によって本願発明をさらに詳述するが、本願発明は、これらの実施例に限定されるものではない。
【００３１】
【表１】
2005186534.tif 000002
【００３２】
なお、上記実施例１〜７および比較例１〜６並びに従来例における評価基準は次の通りである。
（インクジェット印字にじみ）
インクジェットプリンター（ＰＭ−９７０Ｃ：エプソン社製）を用いて、温度２３℃、湿度５０％の条件下で、シアン、マゼンタ、イエローの各色の重ね色で構成される赤、緑、青を背景色としてＭＳ明朝、８ポイントの白抜き文字を印刷し、文字のにじみ具合を目視にて観察した。評価は、にじみがまったく見られないものを◎、文字判別に問題ない程度の若干のにじみがみられるものを○、文字が不鮮明となるほどにじみがみられたものを△、文字判別が困難なほどのにじみがみられたものを×とした。
（巻きくせ矯正装置使用時の傷つき）
上記実施例１〜７および比較例１〜６並びに従来例の処方でサンプルを作成した。直径１ｃｍの棒状の巻きくせ矯正装置（デカーラー）が塗工面に触れるようにペーパーランを設定し、従来既知の平判裁断機でＡ１サイズ（８４１ｍｍ×５９４ｍｍ）で５０００枚の裁断を行った結果、デカーラーによる傷つきが全く発生しなかったものを◎、デカーラーによる傷つきが５枚未満のものを○、デカーラーによる傷つきが５〜１０枚のものを△、デカーラーによる傷つきが１０枚以上のものを×とした。
【００３３】
上記表１に示す結果によれば、実施例１〜７は、いずれも良好なインクジェット印字性を示すとともに、塗工層の傷つきも発生しないが、比較例１〜６および従来例の場合、インクジェット印字性および塗工層の傷つきのいずれかにおいて不具合が発生している。